ЧЕРЕПИЧНАЯ ГЛАЗУРЬ
TILE GLAZE

Изобретение относится к промышленности строительных материалов и касается составов глазурей для нанесения на керамическую черепицу.
Известна черепичная глазурь, содержащая вес.ч.: глина 45; кварцевый песок 6,7; мел 2,5; свинцовый глет 40; окись железа 9,7; пиролюзит 7,5 [1].
Задача изобретения состоит в повышении водостойкости черепичной глазури.
Технический результат достигается тем, что черепичная глазурь, включающая глину, кварцевый песок, мел, свинцовый глет, окись железа, пиролюзит, дополнительно содержит буру и циркон при следующем соотношении компонентов, вес.ч.: глина 6-8; кварцевый песок 48-54; мел 6-8; свинцовый глет 6-8; окись железа 6-8; пиролюзит 6-8; бура 6-8; циркон 6-8.
В таблице приведены составы черепичной глазури.
Таблица
Компоненты
Содержание, вес.ч., в составах
1
2
3
Глина
6
7
8
Кварцевый песок
54
51
48
Мел
6
7
8
Свинцовый глет
6
7
8
Окись железа
6
7
8
Пиролюзит
6
7
8
Бура
8
7
6
Циркон
8
7
6
Водостойкость глазури, гидролитический класс
II
II
II
Компоненты дозируют в требуемых количествах и по отдельности подвергают помолу по полного прохождения через сетку 014. Размолотые компоненты смешивают и сплавляют при температуре 1450-1480°С. Расплав гранулируют в воду, фритту подвергают помолу до полного прохождения через сетку 008 и подготавливают глазурную суспензию с влажностью 45-47%. Суспензию наносят в виде тонкого слоя на поверхность отформованной и высушенной черепицы, вторично сушат изделия с нанесенным слоем и обжигают при температуре 1000-1150°С.
Источники информации
1. Гехт Г. Керамика / Пер. с нем. - Л.-М.: Главная редакция химической литературы, 1938. - С.177.